표면 가공 층 ( 15 ) 은 무전 해 Ni - P 도금 을 사용 하 였 다 . 상술 한 바 와 같이 , 중간 금속 층 ( 14 ) 이 단열층 ( 13 ) 을 완전히 덮 고 있 지 않 으므로 , 이 무전 해 니켈 도금 처리 는 , 직접 적 으로 는 중간층 ( 14 ) 과 모재 ( 11 ) 에 대해 행하 지만 , 중간층 ( 14 ) 으로부터 노출 되 어 있 는 부분 의 단열층 ( 13 ) 에 대해서 도 상기 무전 해 니켈 도금 처리 가 행해진다 . 표면 가공 층 ( 15 ) 의 재료 는 세라믹 계 재료 인 단열층 ( 13 ) 과 는 달리 모두 도체 이 므로 , 동일 한 도금 전처리 조건 에 의한 도금 이 가능 하 고 , 도금 품질 이 향상 되 는 동시 에 도금 의 밀착 성 이 양호 한 것 이 된다 . 이 표면 가공 층 ( 15 ) 으로서 는 , 열전도 율 이 4 . 0 내지 7 . 2 W / mk , 열팽창 률 이 11 내지 12 × 10 - 6 / ℃ 인 것 을 사용 한다 .